【事件の表示】
　特許第３０１４２５１号「活性エネルギー線硬化型組成物」の請求項１、２に係る特許に対する特許異議の申立てについて、次のとおり決定する。
【結　論】
　訂正を認める。
　特許第３０１４２５１号の請求項１ないし２に係る特許を取り消す。
【理　由】
［１］手続の経緯
　本件特許第３０１４２５１号の発明は、平成５年８月９日に特許出願され、平成１１年１２月１７日にその特許の設定登録がなされたものであり、その後藤内　豪太郎より請求項１，請求項２に対して特許異議の申立がなされ、取消理由通知がなされ、その指定期間内である平成１３年２月１９日に特許異議意見書と訂正請求書が提出されたものである。
［２］訂正の適否
［訂正の内容］
訂正事項ａ：
　特許請求の範囲の請求項１に記載の「分子中に１個以上のオキシラン環を有する化合物」を「分子中に１個以上のオキシラン環を有するエポキシモノマー」と訂正する。
訂正事項ｂ：
　段落番号【０００４】に記載の「分子中に１個以上のオキシラン環を有する化合物」を「分子中に１個以上のオキシラン環を有するエポキシモノマー」と訂正する。
訂正事項ｃ：
　段落番号【００１０】に記載の「分子中に１個以上のオキシラン環を有する化合物」を「分子中に１個以上のオキシラン環を有するエポキシモノマ一」と訂正する。　
訂正事項ｄ：
　段落番号【００１２】の５行目の記載「…脂肪族エポキシ樹脂が挙げられる。」を「…脂肪族エポキシ樹脂に用いられるエポキシモノマーが挙げられる。」と訂正する。
訂正事項ｅ：
　段落番号【００１２】の６〜７行目の記載「尚、以下エポキシ樹脂とは、モノマー、オリゴマー又はポリマーを意味する。」を「尚、以下エポキシ樹脂とは、モノマーを意味する。」と訂正する。
訂正事項ｆ：
　段落番号【００１２】の１５行目の記載「、並びにノボラック型エポキシ樹脂」を削除する。
　［訂正の適否］
　上記訂正事項ａは、特許請求の範囲の請求項１の「分子中に１個以上のオキシラン環を有する化合物」を「分子中に１個以上のオキシラン環を有するエポキシモノマー」に限定したものであって、特許請求の範囲の減縮を目的とするものである。
　上記訂正事項ａは、分子中に１個以上のオキシラン環を有するエポキシモノマーに相当するビスフェノールＡグリシジルエーテルが本件特許明細書の実施例１〜６で使用されており、願書に添付した明細書に記載した事項の範囲内の訂正であり、実質上特許請求の範囲を拡張し又は変更するものでもない。
　上記訂正事項ｂ〜ｆは、いずれも、訂正事項ａにより特許請求の範囲が訂正された結果、不一致になった説明内容を是正して一致させたものであるから、明りょうでない記載の釈明を目的とするものであり、願書に添付した明細書に記載した事項の範囲内の訂正であり、実質上特許請求の範囲を拡張し又は変更するものでもない。
  また、訂正事項ａのうち、特許異議申立がなされていない請求項３に係る訂正は、訂正後の請求項３が訂正後の請求項１または訂正後の請求項３を引用するものであるので、特許請求の範囲の減縮を目的とするものといえる。
　ところで、下記取消理由で引用されている刊行物１，刊行物２には、訂正後の請求項３に係る発明の構成である特定の「式（１）で示される分子中に１個のオキセタン環を有する化合物」が記載も示唆もされておらず、そして、訂正後の請求項３に係る発明は、この特定の化合物を構成要件とすることにより本件特許明細書記載のとおりの効果を奏するものであるから、訂正後の請求項３に係る発明は、刊行物１、刊行物２に記載された発明とも、それらの発明に基づいて当業者が容易に発明できたものともいえないし、他に拒絶すべき理由も見あたらないので、訂正後の請求項３に係る発明は、特許出願の際に独立して特許を受けることができるものである。
　以上のとおりであるから、上記訂正は、特許法等の一部を改正する法律（平成六年法律第百十六号）附則第六条第一項の規定によりなお従前の例によるとされる、特許法第１２０条の４第３項において準用する特許法第１２６条第１項ただし書き、第２項及び第３項の規定に適合するので、当該訂正を認める。
［３］訂正後の本件発明
　訂正後の特許請求の範囲の請求項１〜３に係る発明（以下、「訂正後の本件発明１〜３」という。）は、訂正明細書の特許請求の範囲の請求項１〜３に記載された次のとおりのものと認める。
「【請求項１】１）分子中に１個のオキセタン環を有する化合物、２）分子中に１個以上のオキシラン環を有するエポキシモノマー、および３）活性エネルギー線の照射によりカチオン重合を開始させる化合物で第四級アンモニウム塩を含まない化合物からなる活性エネルギー線硬化型組成物。
【請求項２】活性エネルギー線の照射によりカチオン重合を開始させる化合物がジアリールヨードニウム塩またはトリアリールスルホニウム塩である請求項１記載の活性エネルギー線硬化型組成物。
【請求項３】分子中に１個のオキセタン環を有する化合物が、下記式（１）で示される化合物である請求項１または請求項２記載の活性エネルギー線硬
化型組成物
（１）　　
（式中、Ｚは酸素原子又は硫黄原子を示し、Ｒ１は水素原子、フッ素原子、炭素数１〜６個のアルキル基、炭素数１〜６個のフルオロアルキル基、アリル基、アリール基、フリル基又はチエニル基を示し、Ｒ２は炭素数１〜６個のアルキル基、炭素数１〜６個のアルケニル基、アリール基、炭素数１〜６個のアルキルカルボニル基、炭素数１〜６個のアルコキシカルボニル基または炭素数１〜６個のアルコキシカルバモイル基を示す）。」　　　　［４］取消理由の概要
（１）訂正前の本件請求項１に係る発明は、その出願前に外国において頒布された下記刊行物１に記載された発明であるから、特許法第２９条第１項第３号の規定に違反して特許されたものである。
（２）訂正前の本件請求項１に係る発明は、その出願前に外国において頒布された下記刊行物１に記載された発明に基いて、その出願前にその発明の属する通常の知識を有する者が容易に発明することができたものであるから、特許法第２９条第２項の規定に違反して特許されたものである。
（３）訂正前の本件請求項２に係る発明は、その出願前に外国において頒布された下記刊行物１、刊行物２に記載された発明に基いて、その出願前にその発明の属する通常の知識を有する者が容易に発明することができたものであるから、特許法第２９条第２項の規定に違反して特許されたものである。
　　　　　　　　　　　　　　　　記
刊行物１：米国特許第３，８３５，００３号明細書
刊行物２：Ｊｏｕｒｎａｌ　ｏｆ　Ｐｏｌｙｍｅｒ　Ｓｃｉｅｎｃｅ　、Ｐｏｌｙｍｅｒ　Ｃｈｅｍｉｓｔｒｙ　Ｅｄｉｔｉｏｎ　第１７巻、１９７９年、第９７７〜９９９頁
［５］引用刊行物記載の事実
刊行物１：
「開示の概要　オキセタン類またはそれらとモノマー状またはプレポリマー状のエポキシ化合物との混合物でもよいモノマーからなる重合性組成物の重合が、電磁波照射のようなエネルギーで分解し、ルイス酸を放出して該モノマーの重合を開始する放射線感応型芳香族ジアゾニウムウム塩との混合によりなされる。」（第１欄１３〜２０行の抄訳）
「発明の要約　本発明は、オキセタンモノマーまたは該モノマーと重合可能な他の物質、例えば工ポキシド類との混合物とからなる重合性組成物であり、エネルギーを加えることで分解し、該重合性物質の重合を開始するルイス酸を発生する放射線感応型触媒前駆体とからなる重合性組成物に関するものである。本発明はさらに電磁波または電子線の照射のようなエネルギーを加えることによる当該物質の重合方法に関する。」（第２欄３８〜４９行の抄訳）
「オキセタン類は環状エーテルのクラスに属し、式（１）により図示された四員環構造により特徴づけられる。
　　　　　　　　　　　
　　　　（１）　　　
ここで、Ｒ１、Ｒ２、Ｒ３、Ｒ４、Ｒ５、およびＲ６は水素、ハロゲンアルキル、ハロアルキル、アルコキシ、アリールオキシ、アセトキシまたはアリールである。ハロゲン置換基は好ましくはクロロ、ブロモ、フルオロ、ヨードである。アルキル基の部分は炭素数１〜６の低級アルキルが好ましい。アリール基はフエニル基及び置換フエニル基（置換基は先に定義されたアルキル基、ハロゲン、ハロアルキル基、アルコキシ基）が好ましい。
（第２欄５８行〜第３欄２行の抄訳）
「このジエポキシドは先に２，２−ビス［ｐ−（２，３−工ポキシプロポキシ）フェニル］プロパンとして示されたビスフエノールＡのジグリシジルエーテルに関係する。」（第４欄４２〜４４行の抄訳）
「本発明の方法を実施する為の放射線源として水銀、キセノン、またはカーボンアークから発生する紫外化学線または陰極線銃から発生する電子線のような適切な線源が使用できる。」（第７欄７２行〜第８欄１６行の抄訳）
「モノマーとエポキシドが使用され、本発明の重合方法によって製造されたポリマーはその金属表面への卓越した接着性、多くの溶媒と化学物質に対する優れた耐久性および高分解能のイメージを形成する能力の故にグラフィックアート分野における広範な応用に有益である。」（第８欄３５〜４１行の抄録）
「オキセタンモノマーのみの光重合により製造されたポリマーは、紫外線光で硬化されたコーテイングが特に保護および装飾コーテイングとしてまたはエポキシ樹脂の粘度調整剤として使用されるような多くの応用面において有用である。」（第８欄４６〜５１行の抄訳）
「実施例４　第７５３，８６９号の同時継続出願に記載のグリシジルメタクリレート／アリルグリシジルエーテル６：１の共重合体５ｇは２，５−ジエトキシ−４−（ｐ−トリルチオ）ベンゼンジアゾニウムヘキサフルオロホスフエート１．５２ｇと共に２５ｇの３，３−ビス−（クロロメチル）オキセタンに溶解された。透明で粘稠な黄色の溶液が得られた。この溶液の一部は、ＮＯ．６のワイヤー巻き棒を用いて粗面処理されたアルミニウム板上ヘドローダウンコーテイングを施すのに用いられた。このコーテイングは３６０ｗの水銀アークランプ（Ｕｖｉａｒｃ）に２２ｃｍの距離から５秒間露光された。硬化は露光後、直ちに始まり、２時間後の接触によっても傷つかない硬い、艶のあるコーテイングとなった。そのコーテイングはメチルエチルケトンに不溶であり、２時間の露光後硬化期間の後には、たとえメチルエチルケトンへ浸潰された場合であっても結果として手摩擦による摩滅に耐えた。」（第１０欄１〜１８行目の抄録）
刊行物２；
「最近、我々は力チオン重合における光開始剤としてジアリールヨードニウム塩を用いた研究を発表した。メタルハライドアニオン複合体を有するジアリールヨードニウム塩（１）は紫外線を照射されると光分解を受け、その間に有機力チオンは破壊されて、強力なブレンステッド酸が遊離される［式（１）］。その強プロトン酸は引き続く段階において力チオン重合性モノマーの重合を効率的に開始する。（化学式省略）」（９９７頁１８〜２４行の抄訳）
「結論としてトリアリールスルホニウム塩は光開始剤化合物の新しい類であることが示された。トリアリールスルホニウム塩は強力なブレンステッド酸の高効率の光化学的供給源としてみなされているので、それらは本論文で示されてきたスチレンオキサイド、シクロヘキセンオキサイド、テトラヒドロフラン、および２−クロロエチルビニルエーテルの重合でみられた多様なモノマー物質の力チオン重合を光開始する事が可能である。」（９９９頁８〜１４行の抄訳）
［６］対比・判断
  訂正後の本件発明１と刊行物１記載の発明とを対比・判断する。
　訂正後の本件発明１と刊行物１記載の発明とは、１）分子中に１個のオキセタン環を有する化合物、２）分子中に１個以上のオキシラン環を有するエポキシモノマー、および３）活性エネルギー線の照射によりカチオン重合を開始させる化合物で第四級アンモニウム塩を含まない化合物からなる活性エネルギー線硬化型組成物という構成の点で、両発明は悉く一致しているものと認める。
　なお、特許権者は、平成１３年２月１９日付けの訂正請求で、特許請求の範囲の請求項１に記載の「分子中に１個以上のオキシラン環を有する化合物」を「分子中に１個以上のオキシラン環を有するエポキシモノマー」と訂正し、その訂正後の請求項１に係る発明は、エポキシモノマーを構成要件としているのに対し、刊行物１がその実施例において具体的に開示しているエポキシ化合物は、分子中に多数のオキシラン環を有するエポキシポリマーであり、エポキシモノマーに関しては何ら具体的な開示が見られないから、新規性を阻却する根拠足り得ない旨の主張している。
　しかし、実施例は具体的な例を示したもので、刊行物１記載の発明を実施例に記載されたものだけに限定して解すべき合理的な理由はなく、しかも刊行物１にはモノマー状のエポキシ化合物が明示されており、特許権者の主張は採用できない。
　したがって、訂正後の本件発明１は刊行物１に記載された発明といえる。
　次に訂正後の本件発明２と刊行物１記載の発明とを対比・判断する。
　訂正後の本件発明２は、上記訂正後の本件発明１において、３）活性エネルギー線の照射によりカチオン重合を開始させる化合物を、ジアリールヨードニウム塩またはトリアリールスルホニウム塩であると限定するものである。
　ところで、刊行物１には、活性エネルギー線の照射によりカチオン重合を開始させる化合物として、ジアリールヨードニウム塩またはトリアリールスルホニウム塩は記載されていないが、刊行物２に記載されているとおり活性エネルギー線の照射によりカチオン重合を開始させる化合物として、ジアリールヨードニウム塩またはトリアリールスルホニウム塩は公知であるのであるから、当業者が刊行物１記載の組成物において、活性エネルギー線の照射によりカチオン重合を開始させる化合物として、ジアリールヨードニウム塩またはトリアリールスルホニウム塩を用いることは、刊行物２の記載を併せ考えれば容易に推考できたものといえる。
　したがって、訂正後の本件発明２は、刊行物１及び刊行物２に記載された発明に基づいて当業者が容易に発明できたものである。
［７］むすび
　以上のとおりであるから、訂正後の本件発明１は、本件出願前に頒布された刊行物１に記載された発明と認められ、また訂正後の本件発明２は、刊行物１及び刊行物２に記載された発明に基づいて当業者が容易に発明できたものと認められるので、訂正後の本件特許請求の範囲の請求項１、２に係る特許は、特許法第２９条第１項第３号の規定、または特許法第２９条第２項に違反して特許されたものであるので、同法第１１３条第２号に該当し取り消されるべきものである。
　よって、結論のとおり決定する。
【異議決定日】
平成１３年７月３日（２００１．７．３）
【訂正の要旨】
（２）訂正の要旨
　特許請求の範囲の減縮、誤記の訂正、及び明瞭でない記載の釈明
（３）訂正事項
　以下、段落の行数表示は特許公報の記載に基づくものである。
　（ａ）特許請求の範囲の請求項１に記載の
「分子中に１個以上のオキシラン環を有する化合物」を
「分子中に１個以上のオキシラン環を有するエポキシモノマー」と訂正する。
　この上記（ａ）の訂正に伴い、特許請求の範囲の記載と発明の詳細な説明の記載との整合をとるために、明瞭でない記載の釈明を目的として、以下のように訂正する。
　▲１▼段落０００４の記載事項の訂正
「分子中に１個以上のオキシラン環を有する化合物」を
「分子中に１個以上のオキシラン環を有するエポキシモノマー」と訂正する。
　▲２▼段落００１０の記載事項の訂正
「分子中に１個以上のオキシラン環を有する化合物」を
「分子中に１個以上のオキシラン環を有するエポキシモノマー」と訂正する。
　▲３▼段落００１２の記載事項の訂正
　「エポキシ樹脂として用いられているものであれば、モノマー、オリゴマー又はポリマーのいずれも使用可能である。」を
「エポキシ樹脂として用いられているモノマーが使用可能である。」と訂正する。
　▲４▼段落００１２の５行目
「…脂肪族エポキシ樹脂が挙げられる。」を
「…脂肪族エポキシ樹脂に用いられるエポキシモノマーが挙げられる。」と訂正する。
　▲５▼段落００１２の６〜７行目の、
「尚、以下エポキシ樹脂とは、モノマー、オリゴマー又はポリマーを意味する。」を、
「尚、以下エポキシ樹脂とは、モノマーを意味する。」と訂正する。
　▲６▼段落００１２の１５行目の、
「、並びにノボラック型エポキシ樹脂」がエポキシモノマーの例示でないために削除する。
（５４）【発明の名称】
活性エネルギー線硬化型組成物
（５７）【特許請求の範囲】
　【請求項１】　１）分子中に１個のオキセタン環を有する化合物、
２）分子中に１個以上のオキシラン環を有する
エポキシモノマー
３）活性エネルギー線の照射によりカチオン重合を開始させる化合物で第四級アンモニウム塩を含まない化合物
からなる活性エネルギー線硬化型組成物。
　【請求項２】　活性エネルギー線の照射によりカチオン重合を開始させる化合物がジアリールヨードニウム塩またはトリアリールスルホニウム塩である請求項１記載の活性エネルギー線硬化型組成物。
　【請求項３】　分子中に１個のオキセタン環を有する化合物が、下記式（１）で示される化合物である請求項１または請求項２記載の活性エネルギー線硬化型組成物
（式中、Ｚは酸素原子又は硫黄原子を示し、Ｒ１は水素原子、フッ素原子、炭素数１〜６個のアルキル基、炭素数１〜６個のフルオロアルキル基、アリル基、アリール基、フリル基又はチエニル基を示し、Ｒ２は炭素数１〜６個のアルキル基、炭素数１〜６個のアルケニル基、アリール基、炭素数１〜６個のアルキルカルボニル基、炭素数１〜６個のアルコキシカルボニル基または炭素数１〜６個のアルコキシカルバモイル基を示す）。
【発明の詳細な説明】
　【０００１】
　【産業上の利用分野】
　本発明は、紫外線又は電子線等の活性エネルギー線の照射により速やかに硬化し、かつ基材との密着性に優れた硬化物を与える活性エネルギー線硬化型組成物に関する。
　【０００２】
　【従来の技術】
　活性エネルギー線硬化技術は、その速い硬化速度、一般に無溶剤であることによる良好な作業性、極めて低いエネルギー必要量等の種々の特性から、木材のコーティング、金属塗装及び印刷等の種々の産業において、極めて重要になっている。この分野における初期の開発においては、多官能性アクリレート及び不飽和ポリエステルの活性エネルギー線開始ラジカル重合に研究が集中しており、今日でも、これらの材料は依然として大量に使用されている。
　現在においても、これらの研究の大部分は活性エネルギー線開始ラジカル重合に向けられているが、光開始イオン重合も多くの応用分野でかなり有望であることも十分に認められている。特に光開始カチオン重合は、多種多様なモノマーの重合によって様々な化学的および物理的特性を実現させる可能性に富むため、魅力あるものである。更に、光開始カチオン重合は、酸素によって重合が阻害されないので、不活性雰囲気下で実施する必要がなく、空気中で速やか且つ完全な重合を行うことができるという利点を有する。
　今日まで、光開始カチオン重合技術は、３員環環状エーテルであるオキシラン環を有するエポキシ樹脂及びビニルエーテル化合物という２種類のモノマーの光重合の開発に集中していた。特に、エポキシ樹脂の光重合では、耐熱性が高く、接着性に優れ、耐薬品性が良好なコーティングが得られることが知られている。しかしながら、従来の光硬化性エポキシ樹脂には、光硬化速度が十分なものではなく、さらに粘度の高いものが多い。反応性希釈剤として、単官能エポキシ化合物を配合することにより粘度低下させる方法も試みられているが、粘度を実用的な粘度、即ち５０００ｃｐｓ以下にしようとすると、硬化速度がより一層低下するという問題を有するものであった。このため、従来の光硬化型エポキシ樹脂は、速やかな光硬化が必要な紙及びプラスチックコーティングのような用途には使用することが出来なかった。従って、エポキシ樹脂の特性を生かしながら、実用的な粘度を有し、且つ硬化速度を維持する活性エネルギー線硬化型組成物が熱望されてきていた。
　近年、重合性官能基に、４員環環状エーテルであるオキセタン環を有する多官能オキセタンモノマーは、対応する多官能エポキシドと同等、あるいは、それ以上の光硬化性を有することが報告されており（ジャーナル　オブ　マクロモレキュラー　サイエンス．Ａ２９巻，１０号，９１５頁，１９９２年、同Ａ３０巻，２＆３号，１７３頁，１９９３年、同Ａ３０巻，２＆３号，１８９頁，１９９３年）、多官能オキセタンモノマーを主成分とする光硬化型組成物が速硬化性を有するものとして提案されている（特開平６−１６８０４号公報）。
　【０００３】
　【発明が解決しようとする課題】
　本発明の目的は、上記問題点を解決する、良好な耐熱性、接着性および耐薬品性を有し、かつ短時間の光照射により重合する、低粘度でも速硬化性を有する活性エネルギー線硬化型組成物を提供することである。
　【０００４】
　【課題を解決するための手段】
　本発明者らは、こうした現状に鑑み鋭意検討した結果、分子中に１個のオキセタン環を有する化合物、分子中に１個以上のオキシラン環を有する化合物からなる活性エネルギー線硬化型組成物が、良好な諸特性を維持する上、速い硬化性を有することを見い出し本発明を完成した。
　即ち、本発明は、
１）分子中に１個のオキセタン環を有する化合物、
２）分子中に１個以上のオキシラン環を有する
エポキシモノマー
３）活性エネルギー線の照射によりカチオン重合を開始させる化合物で第四級アンモニウム塩を含まない化合物
からなる活性エネルギー線硬化型組成物に関するものである。
　本発明の組成物は、従来のエポキシ樹脂を用いた活性エネルギー線硬化型組成物が有していた、耐熱性が高く、接着性に優れ、耐薬品性が良好なコーティングが得られるという特性を維持しつつ、低粘度においても速硬化を有していることを特長とするものである。
　以下に本発明を詳細に説明する。
　【０００５】
○分子中に１個のオキセタン環を有する化合物
　本発明において、分子中に１個のオキセタン環を有する化合物（以下化合物Ａという）としては、分子中に１個のオキセタン環を有する化合物であれば種々のものが使用でき、好ましい化合物としては、下記式（１）で表わされる化合物を挙げることができる。
　【０００６】
　【化１】
　【０００７】
　ここで、式（１）において、Ｚは酸素原子又は硫黄原子である。Ｒ１は水素原子、フッ素原子、メチル基、エチル基、プロピル基或いはブチル基等の炭素数１〜６個のアルキル基、炭素数１〜６個のフルオロアルキル基、アリル基、アリール基、フリル基又はチエニル基である。Ｒ２は、メチル基、エチル基、プロピル基或いはブチル基等の炭素数１〜６個のアルキル基、１−プロペニル基、２−プロペニル基、２−メチル−１−プロペニル基、２−メチル−２−プロペニル基、１−ブテニル基、２−ブテニル基或いは３−ブテニル基等の炭素数１〜６個のアルケニル基、フェニル基、ベンジル基、フルオロベンジル基、メトキシベンジル基或いはフェノキシエチル基等のアリール基、プロピルカルボニル基、ブチルカルボニル基或いはペンチルカルボニル基等の炭素数１〜６個のアルキルカルボニル基、エトキシカルボニル基、プロピルカルボニル基或いはブチルカルボニル基等の炭素数１〜６個のアルコキシカルボニル基、エトキシカルバモイル基、プロピルカルバモイル基或いはブチルペンチルカルバモイル基等の炭素数１〜６個のアルコキシカルバモイル基が挙げられる。
　【０００８】
　本発明では、上記式（１）において、Ｒ１が低級アルキル基のものが好ましく、エチル基のものがより好ましい。又、Ｒ２は、好ましくはブチル基、ベンジル基である。Ｚは好ましくは酸素である。
　【０００９】
　本発明では、上記化合物Ａの２種類以上を併用することができる。
　【００１０】
○分子中に１個以上のオキシラン環を有する
エポキシモノマー
　本発明で用いる分子中に１個以上のオキシラン環を有する
エポキシモノマー
　【００１１】
　【化２】
　【００１２】
を有する化合物であり、通常、エポキシ樹脂として用いられている
エポキシモノマーが
に用いられるエポキシモノマー
エポキシモノマー
　芳香族エポキシ樹脂として好ましいものは、少なくとも１個の芳香族核を有する多価フェノール或いはそのアルキレンオキサイド付加体とエピクロルヒドリンとの反応によって製造されるジ又はポリグリシジルエーテルであり、例えばビスフエノールＡ或いはそのアルキレンオキサイド付加体のジ又はポリグリシジルエーテル、水素添加ビスフェノールＡ或いはそのアルキレンオキサイド付加体のジ又はポリグリシジルエーテル等が挙げられる。ここでアルキレンオキサイドとしては、エチレンオキサイド又はプロピレンオキサイド等が挙げられる。
　脂環族エポキシ樹脂としては、少なくとも１個のシクロヘキセン又はシクロぺンテン環等のシクロアルカン環を有する化合物を、過酸化水素、過酸等の適当な酸化剤でエポキシ化することによって得られる、シクロヘキセンオキサイド又はシクロペンテンオキサイド含有化合物が好ましく、具体例としては、３，４−エポキシシクロヘキシルメチル−３，４−エポキシシクロヘキシルカルボキシレート等が挙げられる。
　脂肪族エポキシ樹脂の好ましいものとしては、脂肪族多価アルコール或いはそのアルキレンオキサイド付加体のジ又はボリグリシジルエーテル等があり、その代表例としては、エチレングリコールのジグリシジルエーテル、プロピレングリコールのジグリシジルエーテル又は１，６−ヘキサンジオールのジグリシジルエーテル等のアルキレングリコールのジグリシジルエーテル、グリセリン或いはそのアルキレンオキサイド付加体のジ又はトリグリシジルエーテル等の多価アルコールのポリグリシジルエーテル、ポリエチレングリコール或いはそのアルキレンオキサイド付加体のジグリシジルエーテル、ポリプロピレングリコール或いはそのアルキレンオキサイド付加体のジグリシジルエーテル等のポリアルキレングリコールのジグリシジルエーテル等が挙げられる。ここでアルキレンオキサイドとしては、エチレンオキサイド又はプロピレンオキサイド等が挙げられる。
　さらに、これらの化合物の他に、分子内に１個のオキシラン環を有するモノマーである脂肪族高級アルコールのモノグリシジルエーテルやフェノール、クレゾール又はこれらのアルキレンオキサイド付加体のモノグリシジルエーテル等も用いることができる。
　本発明では、上記化合物Ｂの２種類以上を併用することができる。
　【００１３】
○活性エネルギー線の照射によりカチオン重合を開始させる化合物で第四級アンモニウム塩を含まない化合物
　活性エネルギー線の照射によりカチオン重合を開始させる化合物で第四級アンモニウム塩を含まない化合物（以下化合物Ｃという）としては、従来公知の多種多様なカチオン性光重合開始剤を用いることができる。これらの開始剤のうちで好ましいものとしては、ジアリールヨードニウム塩、トリアリールスルホニウム塩が挙げられる。典型的な光重合開始剤を下に示す。
　【００１４】
　【化３】
　【００１５】
　【化４】
　【００１６】
（式中、Ｒ３は水素、炭素数１〜１８の様々な長さのアルキル基又は炭素数１〜１８のアルコキシ基であり、Ｍは金属好ましくはアンチモンであり、Ｘはハロゲン好ましくはフッ素であり、ｎは金属の価数であり、例えばアンチモンの場合は６である）
　【００１７】
○その他の成分
　本発明の組成物には、上記必須成分の他、無機充填剤、染料、顔料、粘度調節剤、処理剤および紫外線遮断剤のような不活性成分を配合することができる。
　【００１８】
　又、可視光により本発明の組成物を硬化させる場合、或いは紫外線により硬化させる場合に硬化性をより一層改良する目的で、化合物Ｃに加えて、光増感剤を配合することもできる。本発明において用いることができる典型的な増感剤は、クリベロがアドバンスド　イン　ポリマーサイエンス（Ａｄｖ．ｉｎ　Ｐｌｙｍｅｒ　Ｓｃｉ．，６２，１（１９８４））で開示している化合物を用いることが可能である。例としては、ピレン、ペリレン、アクリジンオレンジ、チオキサントン、２−クロロチオキサントン及びペンゾフラビン等がある。
　【００１９】
○製造方法
　本発明の活性エネルギー線硬化型組成物の製造方法としては、上記化合物Ａ，Ｂ及びＣを常法に従い混合すればよい。ここで、化合物Ａは、組成物中の化合物Ａと化合物Ｂの合計量１００重量部に対して５〜５０重量部配合することが好ましく、より好ましくは１０〜４０重量部である。化合物Ａの配合量が５重量部に満たない場合は、組成物を十分に低粘度化することができず、又５０重量部を越える場合には速硬化性を維持できなくなる場合がある。又、化合物Ｃは、化合物Ａと化合物Ｂの合計量１００重量部に対して、０．０１〜２０部配合することが好ましく、より好ましくは０．１〜１０重量部である。化合物Ｃの配合量が０．０１重量部に満たない場合は、組成物を十分に硬化させることができず、又２０部を越える場合には、光透過性が不良になり、均一な硬化ができなくなる場合がある。
　化合物Ａと化合物Ｂの配合比は、実際上は上記範囲内において、要求される組成物の粘度、硬化物の硬度等を配慮して決定すればよい。
　【００２０】
○使用方法
　本発明の速硬化性の組成物は、紫外線、Ｘ線又は電子線等の活性エネルギー線を照射することにより、容易に硬化する。
　紫外線を照射する場合には、様々な光源を使用することができ、例えば水銀アークランプ、キセノンアークランプ、螢光ランプ、炭素アークランプ、タングステン−ハロゲン複写ランプおよび周囲の日光からの照射光により硬化させることができる。紫外線を照射する場合には、基材に対する照射強度は、少なくとも０．０１ワット平方センチであって、１〜２０秒以内に組成物の硬化を行い、硬化を例えば紙または金属コーティングラインで連続的に行うことができるようにすることが好ましい。電子線により硬化させる場合には、通常３００ｅＶの以下のエネルギーの電子線で硬化させるが、１Ｍｒａｄ〜５Ｍｒａｄの照射量で瞬時に硬化させることも可能である。
　【００２１】
　本発明の組成物は、金属、ゴム、プラスチック、成形部品、フィルム、紙、木、ガラス布、コンクリートおよびセラミック等の基材に適用することができる。
　【００２２】
　本発明の組成物の用途としては、例えば、保護、装飾および絶縁用コーテイング、注封化合物、印刷インキ、シーラント、接着剤、フォトレジスト、ワイヤー絶縁材料、織物コーティング、ラミネート、含浸テープおよび印刷プレート等が挙げられる。
　【００２３】
　【実施例】
　以下に、実施例および比較例をあげて、本発明をより具体的に説明する。なお、実施例および比較例の中の部は特に断わりの無い限り重量部である。
　【００２４】
実施例１
　化合物Ａとして下記化合物（２）１０部、化合物ＢとしてビスフェノールＡジグリシジルエーテル９０部を混合した組成物に、化合物ＣとしてアデカオプトマーＳＰ−１７０（旭電化（株）社製品、有効成分５０％）を５部添加、混合して、活性エネルギー線硬化型組成物を調製した。
　【００２５】
　【化５】
　【００２６】
　得られた組成物を、鋼鉄に約２０ミクロンになるように塗布した後、８０ｗ／ｃｍの高圧水銀灯を設置したコンベアタイプの紫外線照射装置（ランプ高さ＝１０ｃｍ、コンベアスピード＝１０ｍ／ｍｉｎ、照射強度：３１０ｍＷ／ｃｍ２、７６ｍＪ／ｃｍ２）を用いて、表面から粘りがなくなるまでのパス数を測定した。（１０ｍ／ｍｉｎを１パスとする）得られた硬化物について、クロスカット後テープ剥離して密着性を評価した。粘度測定はＢ型粘度計を用いて、２５℃で測定した。
　【００２７】
実施例２〜６
　化合物Ａとして化合物（２）又は下記化合物（３）を、化合物ＢとしてビスフェノールＡジグリシジルエーテルを表１に示した組成比で使用し、実施例１と同様にして組成物を調製した。得られた組成物について実施例１と同様に評価を行った。その結果を表１に示す。
　【００２８】
　【化６】
　【００２９】
　【表１】
　【００３０】
比較例１〜３
　表２に示す様に化合物Ｂを使用した以外は、実施例１と同様に評価を行った。その結果を表２に示す。
　【００３１】
　【表２】
　【００３２】
　【発明の効果】
　本発明の活性エネルギー線硬化型組成物は、低粘度であっても紫外線又は電子線等の活性エネルギー線照射により速硬化し、かつ基材との密着性に優れるため、保護、装飾及び絶縁用コーテイング、注封化合物、印刷インキ、シーラント、接着剤、フォトレジスト、ワイヤー絶縁材料、織物コーティング、ラミネート、含浸テープ及び印刷プレート等の種々の用途に使用することができ、産業界に与える影響は大である。